(57)【特許請求の範囲】
【請求項１】
次の（ｉ）〜（iii）の条件を満足することを特徴とする電子写真感光体用アリールアミン組成物。
（ｉ）下記一般式（１ａ）〜（１ｃ）で表されるアリールアミンを含有する。
【化１】
0004032213.tif 000030
（一般式（１ａ）〜（１ｃ）中、Ａ〜Ｆは置換基を有していてもよいベンゼン環を表し、Ｙは単結合または２価の有機残基を表し、Ｘ1及びＸ2は、それぞれ、下記一般式（２）で表される置換基を表す。）
【化２】
0004032213.tif 000031
（一般式（２）中、Ｓは０〜４の整数を表し、Ｒ5又はＲ6は、それぞれ、水素原子または置換基を有していてもよいアルキル基もしくはアリール基を表す。）
（ii）前記の各アリールアミンの割合（モル比）が次の範囲である。
【数１】
0004032213.tif 000032
（iii）ベンゼン環ＢおよびＦに直結するＸ1及びＸ2の二重結合の割合が４０％以上Ｅ体である。
【請求項２】
前記の各アリールアミンの割合（モル比）が次の範囲である請求項１に記載のアリールアミン組成物。
【数２】
0004032213.tif 000033
【請求項３】
前記一般式（２）中、Ｓが１であり、Ｒ5がフェニレン基であり、Ｙが単結合である、請求項１又は２に記載のアリールアミン組成物。
【請求項４】
導電性支持体上に少なくとも感光層を有する電子写真感光体であって、当該感光層に請求項１〜３の何れかに記載のアリールアミン組成物を含有することを特徴とする電子写真感光体。
【請求項５】
感光層にオキシチタニウムフタロシアニン化合物を含有する請求項４に記載の電子写真感光体。
【発明の詳細な説明】
【０００１】
【発明の属する技術分野】
本発明は、電子写真感光体用アリールアミン組成物および当該組成物を使用した電子写真感光体電子写真感光体に関し、詳しくは、光導電性物質として優れた電子写真感光体用アリールアミン組成物および当該組成物を使用した高感度で且つ高性能の電子写真感光体に関する。
【０００２】
【従来の技術】
従来、電子写真感光体の感光層には、セレン、硫化カドミウム、酸化亜鉛などの無機系の光導電性物質が広く使用されていた。しかしながら、セレン及び硫化カドミウムは毒物のために回収する必要があり、セレンは熱により結晶化するため耐熱性に劣り、硫化カドミウム及び酸化亜鉛は耐湿性に劣り、また、酸化亜鉛は耐刷性がない等の欠点を有しており、新規な感光体の開発の努力が続けられている。
【０００３】
近時、電子写真感光体の感光層に有機系の光導電性物質を使用する研究が進み、その幾つかが実用化されている。有機系の光導電性物質は、無機系のものに比し、軽量である、成膜が容易である、感光体の製造が容易である、種類によっては透明な感光体を製造できる材料が無公害である等の利点を有する。
【０００４】
また、高感度化に有効であることから、電荷キャリヤーの発生と移動の機能を別々の化合物に分担させる、いわゆる機能分離型の感光体が開発の主流となっており、このタイプによる有機系感光体の実用化も行なわれている。電荷キャリヤー輸送媒体としては、ポリビニルカルバゾール等の高分子光導電性化合物を使用する場合と低分子光導電性化合物をバインダーポリマー中に分散溶解して使用する場合とがある。
【０００５】
【発明が解決しようとする課題】
特に、有機系の低分子光導電性化合物は、バインダーとして、皮膜性、可とう性、接着性などの優れたポリマーを選択することが出来るため、容易に機械的特性の優れた感光体を得ることが出来る（例えば、特開昭６０−１９６７６７号公報、特開昭６０−２１８６５２号公報、特開昭６０−２３３１５６号公報、特開昭６３−４８５５２号公報、特開平１−２６７５５２号公報、特公平３−３９３０６号公報、特開平３−１１３４５９号公報、特開平３−１２３３５８号公報、特開平３−１４９５６０号公報、特開平６−２７３９５０号公報、特開昭６２−３６６７４号公報、特開平７−０３６２０３号公報、特開平６−１１８５４、特開昭６３−４８５５３号公報、等参照）。しかしながら、高感度な感光体の製作に適した化合物を見出すことは困難である。
【０００６】
更に、絶え間ない高感度化の要請の中で、電気特性的には、残留電位が不十分、光応答性が悪い、繰り返し使用した場合の帯電性が低下する、残留電位が蓄積する等の種々の問題を抱えている。斯かる問題に対しては、例えば、特定の２種類のヒドラゾン化合物を併用し、感光体の他の特性を余り損わずに残留電位上昇を防止する技術（特開昭６１−１３４７６７号公報）等が報告されている。しかしながら、特性のバランスの点では必ずしも十分ではなく、感光体全体としての特性をバランスよく向上させる技術が求められている。
【０００７】
更にまた、光源として半導体レーザーがプリンター分野において積極的に応用されてきており、この場合、当該光源の波長が８００ｎｍ前後であるため、８００ｎｍ前後の長波長光に対しても高感度な特性を有する感光体の開発が強く望まれている。
【０００８】
上記の目的に合致する材料としては、特開昭５９−４９５４４号公報、特開昭５９−２１４０３４号公報、特開昭６１−１０９０５６号公報、特開昭６１−１７１７７１号公報、特開昭６１−２１７０５０号公報、特開昭６１−２３９２４８号公報、特開昭６２−６７０９４号公報、特開昭６２−１３４６５１号公報、特開昭６２−２７５２７２号公報、特開昭６３−１９８０６７号公報、特開昭６３−１９８０６８号公報、特開昭６３−２１０９４２号公報、特開昭６３−２１８７６８号公報、特開平６−２７３９５０号公報、特開平８−３６２６８号公報、特開平９−２４４２７８号公報などに記載された材料が挙げられる。すなわち、これらにより、電子写真感光体用材料として好適な結晶型を有するオキシチタニウムフタロシアニン類が種々知られている。しかしながら、更に、長波長光に対して高感度で且つ他の電気特性も良好な電子写真感光体が求められている。
【０００９】
【発明が解決しようとする課題】
本発明は、上記実情に鑑みなされたものであり、その第１の目的は、高感度および高耐久性の電子写真感光体を提供することにある。
【００１０】
本発明の第２の目的は、高感度であって、膜厚を厚くした場合においても残留電位が充分低く、繰り返し使用しても特性の変動が少なく、且つ、耐久性に非常に優れた電子写真感光体を提供することにある。
【００１１】
本発明の第３の目的は、８００ｎｍ前後の長波長においても高感度で且つ帯電性、暗減衰、残留電位等が良好なバランスの取れた電子写真感光体を提供することにある。
【００１２】
本発明の第４の目的は、応答性の良い、キャリヤー移動度の速い感光体を提供することにある。
【００１３】
本発明の第５の目的は、溶解安定性の高い塗布溶液を提供することにある。
【００１４】
そして、本発明の第６の目的は、上記の目的を達成するために光導電性性物質として使用される新規なアリールアミン組成物を提供することにある。
【００１５】
【課題を解決するための手段】
本出願人は、先に、電荷移動材として特定のアリールアミン化合物およびそれを使用した電子写真感光体を提案した（特開平１０−２８２６９８号公報、特開平１０−３１２０７０号公報、特開２０００−６６４２０号公報、特開２０００−４７４０５号公報等）。しかしながら、上記の公報に記載のアリールアミン化合物は、分子量が大きいため、溶液安定性をコントロールすることが困難である。
【００１６】
本発明者は、上記のアリールアミン化合物について更に検討した結果、アリールアミン化合物に存在する位置異性体の組成物によって、電子写真感光体の電荷移動材として使用した場合、塗布液の溶液安定性が飛躍的に向上することを見出し本発明に到達した。
【００１７】
すなわち、本発明の第１の要旨は、次の（ｉ）〜（iii）の条件を満足することを特徴とする電子写真感光体用アリールアミン組成物に存する。
【００１８】
（ｉ）下記一般式（１ａ）〜（１ｃ）で表されるアリールアミンを含有する。
【００１９】
【化３】
0004032213.tif 000002
（一般式（１ａ）〜（１ｃ）中、Ａ〜Ｆは置換基を有していてもよいベンゼン環を表し、Ｙは単結合または２価の有機残基を表し、Ｘ1及びＸ2は、それぞれ、下記一般式（２）で表される置換基を表す。）
【００２０】
【化４】
0004032213.tif 000003
（一般式（２）中、Ｓは０〜４の整数を表し、Ｒ5又はＲ6は、それぞれ、水素原子または置換基を有していてもよいアルキル基もしくはアリール基を表す。）
【００２１】
（ii）前記の各アリールアミンの割合（モル比）が次の範囲である。
【数３】
0004032213.tif 000004
【００２２】
（iii）ベンゼン環ＢおよびＦに直結するＸ1及びＸ2の二重結合の割合が４０％以上Ｅ体である。
【００２３】
そして、本発明の第２の要旨は、導電性支持体上に少なくとも感光層を有する電子写真感光体であって、当該感光層に上記のアリールアミン組成物を含有することを特徴とする電子写真感光体に存する。
【００２４】
【発明の実施の形態】
以下本発明を詳細に説明する。先ず、本発明の電子写真感光体用アリールアミン組成物について説明する。本発明の電子写真感光体用アリールアミン組成物は、第１の条件として、下記一般式（１ａ）〜（１ｃ）で表されるアリールアミンを含有する。
【００２５】
【化５】
0004032213.tif 000005
（一般式（１ａ）〜（１ｃ）中、Ａ〜Ｆは置換基を有していてもよいベンゼン環を表し、Ｙは単結合または２価の有機残基を表し、Ｘ1及びＸ2は、それぞれ、下記一般式（２）で表される置換基を表す。）
【００２６】
【化６】
0004032213.tif 000006
（一般式（２）中、Ｓは０〜４の整数を表し、Ｒ5又はＲ6は、それぞれ、水素原子または置換基を有していてもよいアルキル基もしくはアリール基を表す。）
【００２７】
ベンゼン環Ａ〜Ｆにおける置換基としては、水酸基；フッ素原子、塩素原子、臭素原子、沃素原子などのハロゲン原子；メチル基、エチル基、プロピル基、ブチル基、ヘキシル基、イソプロピル基などのアルキル基；メトキシ基、エトキシ基、プロピルオキシ基などのアルコキシ基；アリル基、ベンジル基、ナフチルメチル基、フェネチル基などのアラルキル基；フェノキシ基、トリロキシ基などのアリールオキシ基；ベンジルオキシ基、フェネチルオキシ基などのアリールアルコキシ基；フェニル基、ナフチル基などのアリール基；スチリル基、ナフチルビニル基などのアリールビニル基；アセチル基、ベンゾイル基などのアシル基；ジメチルアミノ基、ジエチルアミノ基などのジアルキルアミノ基；ジフェニルアミノ基、ジナフチルアミノ基などのジアリールアミノ基；ジベンジルアミノ基、ジフェネチルアミノ基などのジアラルキルアミノ基；ジピリジルアミノ基、ジチエニルアミノ基などのジ複素環アミノ基；ジアリルアミノ基、上記のアミノ基の置換基を組み合わせたジ置換アミノ基などの置換アミノ基などが挙げられ、電気特性の点から、好ましくはメチル基またはフェニル基である。
【００２８】
上記の置換基は、お互いに縮合して、単結合、メチレン基、エチレン基、カルボニル基、ビニリデン基、エチレニレン基などを介した炭素環基；酸素原子、硫黄原子、窒素原子などを含む複素環基を形成してもよい。
【００２９】
一般式（１ａ）〜（１ｃ）中のＹにおける２価の有機残基としては、以下に示す構造を有する有機残基が好ましい。
【００３０】
【化７】
0004032213.tif 000007
（Ｒ7〜Ｒ10は、水素原子または置換基を有してもよいアルキル基もしくはアリール基を表し、これらは、単結合または結合基を介して、縮合環または複素環を形成してもよい。）
【００３１】
一般式（２）中の整数ｓは、製造の面から、１であることが好ましい。Ｒ5又はＲ6としては、電気特性の点から、フェニル基またはナフチル基が好ましい。また、Ｒ5が水素原子の場合、Ｒ6は、置換基を有してもよいアルキル基またはアリール基であることが好ましく、フェニル基であることが更に好ましい。
【００３２】
本発明のアリールアミン組成物は、第２の条件として、前記の各アリールアミンの割合（モル比）が次の範囲でなければならない。
【００３３】
【数４】
0004032213.tif 000008
【００３４】
各アリールアミンの割合（モル比）が上記の範囲外の場合は次の様な問題がある。すなわち、（１ａ）／（１ｂ）が５以上の場合は溶解性が低下し、０．５以下の場合は電子写真感光体の電気特性（表面電位や残留電位）が悪化する。また、（１ｂ）／（１ｃ）が１０以上の場合は電子写真感光体の電気特性が悪化し、１．０以下の場合は溶解性が低下する傾向がある。上記のアリールアミンの割合（モル比）は、製造上、次の範囲であることが好ましい。
【００３５】
【数５】
0004032213.tif 000009
【００３６】
本発明のアリールアミン組成物は、第３の条件として、ベンゼン環ＢおよびＦに直結するＸ1及びＸ2の二重結合の割合が４０％以上Ｅ体でなければならない。ここで、Ｅ体とは、二重結合に関する幾何異性体の立体配置を示すＥ，Ｚ表示法（命名法）における幾何異性体を意味する。上記の条件を満足しない場合は、電子写真感光体の電気特性（表面電位や残留電位）が悪化する傾向がある。アリールアミン組成物全体の中のＥ体の割合は、電気特性の観点から、５０％以上であることが好ましく、６０％以上であることが更に好ましい。しかしながら、Ｅ体の割合は、溶解性の観点から９０％以下が好ましい。
【００３７】
次に、本発明のアリールアミン組成物の製造方法について説明する。本発明においては、下記一般式（３）で表されるアリールアミンを使用する方法が好ましい（なお、一般式（３）中のＡ〜Ｆは一般式（１ａ）〜（１ｃ）におけるのと同義を表す。以下においても同じである。）
【００３８】
【化８】
0004032213.tif 000010
【００３９】
特に次の式で表されるアリールアミンが好ましい。
【００４０】
【化９】
0004032213.tif 000011
【００４１】
本発明においては、原料として公知のアリールアミン系化合物を使用し、公知のカルボニル導入反応を行ない、そして、Ｗｉｔｔｉｇ反応を行う方法を採用することが出来る。
【００４２】
先ず、以下の（Ａ）で表されるアリールアミン系化合物をオキシ塩化リンの存在下にホルミル化剤（Ｎ，Ｎ−ジメチルホルムアミド、Ｎ−メチルホルムアニリド等）と反応させ、一般式（Ｂ）で表されるアルデヒド体を得る。
【００４３】
【化１０】
0004032213.tif 000012
【００４４】
大過剰のホルルミル化剤の使用により、反応溶媒を兼ねることも出来るが、反応溶媒としてｏ−ジクロロベンゼン、ベンゼン等を使用することも出来る。
【００４５】
そして、一般式（２）で表される置換基の整数ｓが例えば１の場合は、得られた一般式（Ｂ）で表わされるアルデヒド体またはケトン体とウィテッヒ試薬とを反応させることにより一般式（１ａ）〜（１ｃ）で表わされる化合物が得られる。
【００４６】
上記のウィテッヒ試薬は、Ｎ，Ｎ−ジメチルホルムアミド、Ｎ，Ｎ−ジメチルアセトアミド、テトラヒドロフラン、ジオキサン、ベンゼン、トルエン等の反応溶媒中、一般式（Ｃ）又は（Ｄ）で表されるハロゲン化合物（Ｑ：ハロゲン）とトリフェニルホスフィン又は亜リン酸トリアルキルとを作用させて得られる。
【００４７】
【化１１】
ＣＨ2Ｑ−ＣＨ＝ＣＲ1Ｒ2                                （Ｃ）
ＣＨ2Ｑ−ＣＨ＝ＣＲ3Ｒ4                                （Ｄ）
【００４８】
アルデヒド体またはケトン体とウィテッヒ試薬との反応は、ブチルリチウム、フェニルリチウム、ナトリウムメトキシド、ナトリウムエトキシド、カリウムｔ−ブトキシド等の塩基性触媒の存在下、通常−２０〜６０℃、好ましくは−１０〜４０℃の温度で行われる。
【００４９】
特に、上記の二重結合生成工程において、極性の低い溶媒を使用することは、Ｅ体比が向上し且つ溶解性の高い組成物が得られるので好ましい。ただし、ウィッティッヒ試薬の溶解性を考えて溶媒選択をする必要がある。そして、これらの溶媒は、ウィッテッヒ試薬およびホルミル体の溶解性などを考慮し、反応に不活性な他の溶媒と兼用しても構わない。また、Ｅ体比向上の観点から、前記二重結合生成工程において、亜リン酸トリアルキルを使用する、Ｗｉｔｔｉｇ−Ｈｏｒｎｅｒ反応を利用し又は併用することも好ましい。
【００５０】
また、粗体精製において吸着処理を利用する場合、室温以上の温度で処理するならばＥ体比が向上すので好ましい。吸着処理温度は、得られる組成物の気特性の観点から、好ましくは３５℃以上、更に好ましくは４０℃以上、特に好ましくは６０℃以上である。吸着剤処理においては、活性白土、活性炭などの活性化された吸着剤を使用することが好ましい。特に、３５℃以上で白土による吸着処理は、Ｅ体比向上および得られる組成物の気特性電気特性の観点から好ましい。本発明においては、再結晶精製、再沈精製、昇華精製、カラム精製などの公知の精製手段により、高純度体を得ることも可能である。
【００５１】
以下に本発明に使用されるアリールアミン組成物の例を挙げる。
【００５２】
【化１２】
0004032213.tif 000013
【００５３】
【化１３】
0004032213.tif 000014
【００５４】
【化１４】
0004032213.tif 000015
【００５５】
【化１５】
0004032213.tif 000016
【００５６】
【化１６】
0004032213.tif 000017
【００５７】
【化１７】
0004032213.tif 000018
【００５８】
【化１８】
0004032213.tif 000019
【００５９】
【化１９】
0004032213.tif 000020
【００６０】
【化２０】
0004032213.tif 000021
【００６１】
【化２１】
0004032213.tif 000022
【００６２】
【化２２】
0004032213.tif 000023
【００６３】
次に、本発明の電子写真感光体について説明する。本発明の電子写真感光体は、導電性支持体上に少なくとも感光層を有する。そして、感光層に前記のアリールアミン組成物を含有することを特徴とする。アリールアミン組成物は、感光層に含まれる電荷輸送物質のうち、５０重量％以上を占めることが好ましい。
【００６４】
前記のアリールアミン組成物は、特に、電荷輸送媒体として使用した場合には高感度で耐久性に優れた感光体を与える。電子写真感光体の感光層の形態は種々知られているが、本発明の電子写真感光体の感光層は公知の何れの形態であってもよい。すなわち、感光層（光伝導層）としては、電荷発生層と電荷輸送層とをこの順に又は逆の順序に積層した積層型、電荷輸送媒体中に電荷発生材料（電荷発生物質）の粒子を分散したいわゆる分散型など、何れの構成も採用することが出来る。
【００６５】
そして、上記の感光層としては、（１）バインダー中にアリールアミン組成物と必要に応じて増感剤となる色素や電子吸引性化合物を添加した感光層、（２）バインダー中にアリールアミン組成物と光吸収によって電荷キャリヤーを発生する電荷発生材料（光伝導性粒子）とを添加した感光層、（３）バインダー中にアリールアミン組成物を添加した電荷発生層に光伝導性粒子またはこれとバインダーから成る電荷発生層を積層した感光層などが挙げられる。
【００６６】
上記の感光層には、前記のアリールアミン組成物と共に有機光伝導体として優れた性能を有する公知の他のアリールアミン化合物、ヒドラゾン化合物、スチルベン化合物などを混合してもよい。
【００６７】
本発明においては、電荷発生層と電荷輸送層（電荷移動層）の２層から成る感光層の電荷輸送層中に前記のアリールアミン組成物を使用する場合に、特に感度が高く、残留電位が小さく、かつ、繰り返し使用した場合に、表面電位の変動や感度の低下、残留電位の蓄積等が少なく、耐久性に優れた感光体を得ることが出来る。
【００６８】
具体的には、先ず、電荷発生材料を直接蒸着またはバインダーとの分散液として塗布して電荷発生層を作成する。次いで、電荷発生層の上に、前記のアリールアミン組成物を含む溶液をキャストするか、または、前記のアリールアミン組成物をバインダー等と共に溶解し、その分散液を塗布する。これにより、前記のアリールアミン組成物を含む電荷輸送材料を含有する電荷輸送層を作成してなる積層型感光体か得られるが、電荷発生層と電荷輸送層の積層順序は逆の構成でもよい。また、電荷発生材料と電荷輸送材料とがバインダー中に分散・溶解した状態で導電性支持体上に塗布された一層型感光体であってもよい。
【００６９】
電荷発生材料としては、セレン、セレン−テルル合金、セレン−ヒ素合金、硫化カドミウム、アモルファスシリコン等の無機光伝導性粒子；無金属フタロシアニン、金属含有フタロシアニン、ペリノン系顔料、チオインジゴ、キナクリドン、ペリレン系顔料、アントラキノン系顔料、アゾ系顔料、ビスアゾ系顔料、トリスアゾ系顔料、テトラキス系アゾ顔料、シアニン系顔料などの有機光伝導性粒子が挙げられる。
【００７０】
更に、多環キノン、ピリリウム塩、チオピリリウム塩、インジゴ、アントアントロン、ピラントロン等の各種の有機顔料や染料が使用できる。中でも、無金属フタロシアニン、銅、塩化インジウム、塩化ガリウム、錫、オキシチタニウム、亜鉛、バナジウム等の金属、その酸化物、塩化物の配位したフタロシアニン類、モノアゾ、ビスアゾ、トリスアゾ、ポリアゾ類などのアゾ顔料が好ましい。
【００７１】
そして、金属含有または無金属のフタロシアニンと前記のアリールアミン組成物とを組合せることにより、レーザー光に対する感度が向上した感光体が得られる。特に、導電性支持体上に、少なくとも、電荷発生材料と電荷輸送材料とを含有する感光層を有する電子写真感光体において、電荷発生材料として次の化合部を含有する感光層を有することは好ましい。
【００７２】
（１）Ｘ線回折スペクトルのブラック角（２θ±０．２°）２７．３°に回折ピークを示すオキシチタニウムフタロシアニン化合物。
（２）ブラック角（２θ±０．２°）９．３°、１３．２°、２６．２°、２７．１°に回折ピークを示すオキシチタニウムフタロシアニン化合物。
（３）ブラック角２θ（±０．３°）９．２°、１４．１°、１５．３°、１９．７°、２７．１°に回折ピークを有するジヒドロキシシリコンフタロシアニン化合物。
（４）ブラック角（２θ±０．２°）８．５°、１２．２°、１３．８°、１６．９°、２２．４°、２８．４°、３０．１°に主たる回折ピークを示すジクロロスズフタロシアニン化合物。
【００７３】
上記の様にして得られる電子写真感光体は、高感度で、残留電位が低く帯電性が高く、かつ、繰返しによる変動が小さく、特に、画像濃度に影響する帯電安定性が良好であることから、高耐久性感光体として使用することが出来る。また、７５０〜８５０ｎｍの領域の感度が高いことから、特に半導体レーザープリンター用感光体に適している。
【００７４】
前記のアリールアミン組成物は、バインダーポリマー及び必要に応じ他の有機光導電性化合物、色素、電子吸引性化合物などと共に溶剤に溶解または分散し、こうして得られる塗布液を塗布乾燥して電荷発生層を得る。
【００７５】
上記の必要に応じ添加される染料色素としては、例えば、メチルバイオレット、ブリリアントグリーン、クリスタルバイオレット等のトリフェニルメタン染料、メチレンブルー等のチアジン染料、キニザリン等のキノン染料、シアニン染料、ピリリウム塩、チアピリリウム塩、ベンゾピリリウム塩などが挙げられる。
【００７６】
また、前記のアリールアミン組成物と電荷移動錯体を形成する電子吸引性化合物としては、例えば、クロラニル、２，３−ジクロロ−１，４−ナフトキノン、１−ニトロアントラキノン、１−クロロ−５−ニトロアントラキノン、２−クロロアントラキノン、フェナントレンキノン等のキノン類；４−ニトロベンズアルデヒド等のアルデヒド類；９−ベンゾイルアントラセン、インダンジオン、３，５−ジニトロベンゾフェノン、２，４，７−トリニトロフルオレノン、２，４，５，７−テトラニトロフルオレノン、３，３′，５，５′−テトラニトロベンゾフェノン等のケトン類；無水フタル酸、４−クロロナフタル酸無水物などの酸無水物；テトラシアノエチレン、テレフタラルマロノニトリル、９−アントリルメチリデンマロノニトリル、４−ニトロベンザルマロノニトリル、４−（ｐ−ニトロベンゾイルオキシ）ベンザルマロノニトリル等のシアノ化合物；３−ベンザルフタリド、３−（α−シアノ−ｐ−ニトロベンザル）フタリド、３−（α−シアノ−ｐ−ニトロベンザル）−４，５，６，７−テトラクロロフタリド等のフタリド類などが挙げられる。
【００７７】
積層型感光層における電荷発生層には、上記の化合物の微粒子をバインダー樹脂で結着した形の分散層で使用してもよい。バインダー樹脂としては、例えば、ポリエステル樹脂、ポリビニルアセテート、ポリエステル、ポリカーボネート、ポリビニルアセトアセタール、ポリビニルプロピオナール、ポリビニルブチラール、フェノキシ樹脂、エポキシ樹脂、ウレタン樹脂、セルロースエステル、セルロースエーテル、スチレン、酢酸ビニル、塩化ビニル、アクリル酸エステル、メタクリル酸エステル、ビニルアルコール、エチルビニルエーテル等のビニル化合物の重合体および共重合体、ポリアミド、けい素樹脂などが挙げられる。
【００７８】
電荷発生材料（電荷発生物質）の使用比率は、バインダー樹脂１００重量部に対し、通常２０〜２００重量部、好ましくは３０〜５００重量部、更に好ましくは３３〜５００重量部の範囲である。電荷発生層の膜厚は、通常０．０５〜５μｍ、好ましくは０．１〜２μｍ、更に好ましくは０．１５〜０．８μｍの範囲である。また、電荷発生層はも必要に応じ、塗布性を改善するためのレベリング剤、酸化防止剤、増感剤などの各種添加剤を含んでいてもよい。更にまた、電荷発生層は上記電荷発生材料の蒸着膜であってもよい。
【００７９】
分散型感光層の場合の電荷発生材料の粒子径は充分小さいことが必要であり、好ましくは１μｍ以下、より好ましくは０．５μｍ以下で使用される。感光層内に分散される電荷発生材料の量は、通常０．５〜５０重量％、好ましくは１〜２０重量％の範囲である。電荷発生材料の量が少なすぎる場合は充分な感度が得られず、多すぎる場合は、帯電性の低下、感度の低下などの弊害がある。
【００８０】
分散型感光層の膜厚は、通常５〜５０μｍ、好ましくは１０〜４５μｍの範囲である。また、この場合にも、成膜性、可とう性、機械的強度などを改良するための公知の可塑剤、残留電位を抑制するための添加剤、分散安定性向上のための分散補助剤、塗布性を改善するためのレベリング剤、界面活性剤（例えば、シリコーンオイル、フッ素系オイル）、その他の添加剤を使用してもよい。
【００８１】
更に、本発明の電子写真感光体の感光層は、成膜性、可撓性、機械的強度を向上させるために周知の可塑剤を含有していてもよい。そのために上記の塗布液中に添加する可塑剤としては、フタル酸エステル、りん酸エステル、エポキシ化合物、塩素化パラフィン、塩素化脂肪酸エステル、メチルナフタレン等の芳香族化合物などが挙げられる。
【００８２】
電荷輸送層中の電荷輸送材料として前記のアリールアミン組成物を使用する場合の塗布液は、上記の組成でもよいが、光導電性粒子、染料色素、電子吸引性化合物などは除くか、または、少量の添加でよい。この場合の電荷発生層としては、上記の光導電性粒子、バインダー樹脂、有機光導電性物質、染料色素、電子吸引性化合物などを含有する塗布液を塗布乾燥した薄層、または、光導電性粒子を蒸着などの手段により製膜とした層が挙げられる。
【００８３】
また、上記の様にして形成される感光体には、必要に応じ、バリアー層、接着層、ブロッキング層などの中間層、透明絶縁層、保護層など、電気特性、機械特性の改良のための層を有していてもよい。
【００８４】
感光層が形成される導電性支持体としては、周知の電子写真感光体に採用されているものが何れも使用できる。具体的には、例えば、アルミニウム、ステンレス鋼、銅、ニッケル等の金属材料から成るドラム、シート、これらの金属箔のラミネート物、蒸着物、表面にアルミニウム、銅、パラジウム、酸化すず、酸化インジウム等の導電性層を設けたポリエステルフィルム、紙などの絶縁性支持体などが挙げられる。更に、金属粉末、カーボンブラック、ヨウ化銅、高分子電解質などの導電性物質を適当なバインダーと共に塗布して導電処理したプラスチックフィルム、プラスチックドラム、紙、紙管などが挙げられる。また、金属粉末、カーボンブラック、炭素繊維などの導電性物質を含有するプラスチックのシートやドラムが挙げられる。また、酸化スズ、酸化インジウム等の導電性金属酸化物で導電処理したプラスチックフィルムやベルトが挙げられる。中でも、アルミニウム等の金属のエンドレスパイプが好ましい。
【００８５】
バリアー層や中間層としては、例えば、アルミニウム陽極酸化被膜、酸化アルミニウム、水酸化アルミニウム等の無機層、ポリビニルアルコール、カゼイン、ポリビニルピロリドン、ポリアクリル酸、セルロース類、ゼラチン、デンプン、ポリウレタン、ポリイミド、ポリアミド等の有機層が使用される。
【００８６】
本発明の電子写真感光体は、常法に従って、前記のアリールアミン組成物をバインダーと共に適当な溶剤中に溶解し、必要に応じ、適当な電荷発生材料、増感染料、電子吸引性化合物、他の電荷輸送材料、可塑剤、顔料などの周知の添加剤を添加して得られる塗布液を導電性支持体上に塗布した後に乾燥し、通常、数μ〜数十μ、好ましくは１０〜４５μｍ、更に好ましくは２０μｍ以上の膜厚の感光層を形成させることにより製造することが出来る。電荷発生層と電荷輸送層の二層からなる感光層の場合は、電荷発生層の上に上記塗布液を塗布するか、または、上記塗布液を塗布して得られる電荷輸送層の上に電荷発生層を形成させることにより製造することが出来る。
【００８７】
塗布液調製用の溶剤としては、テトラヒドロフラン、１，４−ジオキサン等のエーテル類、メチルエチルケトン、シクロヘキサノン等のケトン類；トルエン、キシレン等の芳香族炭化水素；Ｎ，Ｎ−ジメチルホルムアミド、アセトニトリル、Ｎ−メチルピロリドン、ジメチルスルホキシド等の非プロトン性極性溶媒；酢酸エチル、蟻酸メチル、メチルセロソルブアセテート等のエステル類；ジクロロエタン、クロロホルム等の塩素化炭化水素などが挙げられる。勿論これらの中からバインダー樹脂を溶解するものを選択する必要がある。
【００８８】
積層型感光層の場合の電荷輸送層に使用されるバインダー樹脂または分散型感光層の場合のマトリックスとして使用されるバインダー樹脂としては、電荷輸送材料との相溶性が良く、塗膜形成後に電荷輸送材料が結晶化したり、相分離することのないポリマーが好ましい。斯かるポリマーとしては、例えば、スチレン、酢酸ビニル、塩化ビニル、アクリル酸エステル、メタクリル酸エステル、ブタジエン等のビニル化合物の重合体および共重合体、ポリビニルアセタール、ポリカーボネート、ポリエステル、ポリエステルカーボネート、ポリスルホン、ポリイミド、ポリフェニレンオキサイド、ポリウレタン、セルロースエステル、セルロースエーテル、フェノキシ樹脂、けい素樹脂、エポキシ樹脂などの各種ポリマーが挙げられ、また、これらの部分的架橋硬化物も使用できる。バインダーの使用量は、前記のアリールアミン系化合物に対し、通常０．５〜３０重量倍、好ましくは０．７〜１０重量倍の範囲である。
【００８９】
積層型感光層の場合の電荷輸送層には、必要に応じ、酸化防止剤、増感剤などの各種添加剤や他の電荷輸送材料を含んでいてもよい。電荷輸送層の膜厚は、通常１０〜６０μｍ、好ましくは１０〜４５μｍ、更に好ましくは２７〜４０μｍの範囲である。最表面層として、従来公知の例えば熱可塑性または熱硬化性ポリマーを主体とするオーバーコート層を設けてもよい。通常は、電荷発生層の上に電荷移動層を形成するが、逆も可能である。各層の成形方法としては、層に含有させる物質を溶剤に溶解または分散させて得られた塗布液を順次塗布する等の公知の方法が適用できる。電荷輸送層には、塗膜の機械的強度や耐久性向上のための種々の添加剤を使用することが出来る。この様な添加剤としては、周知の可塑剤、安定剤、流動性付与剤、架橋剤などが挙げられる。
【００９０】
感光層の塗布方法としては、スプレー塗布法、スパイラル塗布法、リング塗布法、浸漬塗布法などがある。
【００９１】
スプレー塗布法としては、エアスプレー、エアレススプレー、静電エアスプレー、静電エアレススプレー、回転霧化式静電スプレー、ホットスプレー、ホットエアレススプレー等がある。均一な膜厚を得るための微粒化度、付着効率などの観点から、回転霧化式静電スプレーにおいて、再公表平１−８０５１９８号公報に開示されている搬送方法、すなわち円筒状ワークを回転させながらその軸方向に間隔を開けることなく連続して搬送する方法が好ましい。斯かる方法によれば、総合的に高い付着効率で膜厚の均一性に優れた電子写真感光体を得ることが出来る。
【００９２】
スパイラル塗布法としては、特開昭５２−１１９６５１号公報に開示されている注液塗布機またはカーテン塗布機を使用した方法、特開平１−２３１９６６号公報に開示されている微小開口部から塗料を筋状に連続して飛翔させる方法、特開平３−１９３１６１号公報に開示されているマルチノズル体を使用した方法などがある。
【００９３】
浸漬塗布法は次の様に行うことが出来る。先ず、前記のアリールアミン組成物、バインダー、溶剤などを使用して電荷輸送層形成用の塗布液を調製する。全固形分濃度は２５〜４０重量％、粘度は、通常５０〜３００センチポアーズ、好ましくは１００〜２００センチポアーズである。この様にして調製された塗布液を使用して浸漬塗布した後、塗膜を乾燥させる。乾燥温度は、通常１００〜２５０℃、好ましくは１１０〜１７０℃、更に好ましくは１２０〜１４０℃の範囲である。乾燥方法としては、熱風乾燥機、蒸気乾燥機、赤外線乾燥機、遠赤外線乾燥機などを使用することが出来る。
【００９４】
【実施例】
次に、本発明を実施例により更に具体的に説明するが、本発明はその要旨を超えない限り、以下の実施例に限定されるものではない。なお、実施例中「部」とあるは「重量部」を示す。
【００９５】
実施例１
原料として下記のアリールアミンを使用した。
【００９６】
【化２３】
0004032213.tif 000024
【００９７】
上記のアリールアミン１０ｋｇをＤＭＦ７５Ｌに９０〜１００℃で溶解させ、７０℃まで冷却し、窒素気流下、オキシ塩化リン８．３ｋｇを７０±３℃の温度で滴下した。６ｈｒ反応させた後、４０℃まで冷却させた。反応溶液を、トルエン１００Ｌと水１００Ｌの混合液中に４０℃で添加し、分液した。有機層を、水酸化ナトリウム水溶液、水にて洗浄し、トルエンを濃縮してビスホルミル体を得た。
【００９８】
この得られたビスホルミル化合物のうち、３０ｇをＴＨＦ２００ｍｌに懸濁させ、シンナミルトリフェニルホスホニウムクロライド５５ｇを添加した。系を１０℃に保ち、ここにナトリウムメトキシド（２８％メタノール溶液）１８ｇを１０℃〜０℃で滴下した。３．５時間、室温にて撹拌後、メタノール−水（８００ｍｌ−１００ｍｌ）中に放出した。析出した固体を濾取し、減圧下乾燥させた（５０ｇ）。生成した固体を、トルエン２００ｍｌ／アイソパーＥ（エクソン化学製）５０ｍｌの混合溶液に溶解させた。
【００９９】
６０℃で、日本活性白土社製、低水活性白土（１３ｇ）を添加し、３０分撹拌した後、吸着材を保温下に濾別した。この操作を２回繰り返した後、同じ様に活性炭（５ｇ）による吸着剤処理による精製を行い、更に活性白土による吸着材精製を行った。この後、溶液をメタノールにて再沈し、減圧下に乾燥させ、以下に示す化合物Ａ、Ｂ、Ｃの混合物（Ａ：Ｂ：Ｃ＝８：３６：５６）である、黄色固体４０ｇを得た。
【０１００】
【化２４】
0004032213.tif 000025
【０１０１】
ＬＣとＮＭＲを利用し、アリールアミンに直結する二重結合部位の幾何異性の総計を調べたところ、ＥＥ体：ＥＺ体：ＺＺ体＝５０：４１：５であった。得られたアリールアミン組成物を使用し、下記方法に従い電気特性の測定を行った。
【０１０２】
［電気特性の測定］
Ｘ線回折スペクトルにおいて、Ｘ線回折スペクトルのブラック角（２θ±０．２°）２７．３°に回折ピークを示すオキシチタニウムフタロシアニン顔料１．０部をジメトキシエタン１４部に加え、サンドグラインダーで分散処理をした後、ジメトキシエタン１４部と４−メトキシ−４−メチルペンタノン−２（三菱化学（株）社製）１４部を加えて希釈し、更に、ポリビニルブチラール（電気化学工業（株）社製、商品名デンカブチラール＃６０００−Ｃ）０．５部と、フェノキシ樹脂（ユニオンカーバイド（株）社製、商品名ＵＣＡＲ（商標登録）ＰＫＨＨ）０．５部をジメトキシエタンと４−メトキシ−４−メチルペンタノン−２の混合溶媒（６部／６部）に溶解した液と混合し、分散液を得た。
【０１０３】
上記の分散液を７５μｍに膜厚のポリエステルフィルムに蒸着されたアミノ蒸着層の上に乾燥後の重量が０．４ｇ／ｍ2になる様にワイヤーバーで塗布した後、乾燥して電荷発生層を形成させた。この上に前記のアリールアミン組成物５０部と下記に示すポリカーボネート樹脂１００部をテトラヒドロフラン９００部との混合溶媒に溶解した塗布液を塗布、乾燥し、膜厚２０μｍの電荷輸送層を形成させ感光体を製作した。
【０１０４】
【化２５】
0004032213.tif 000026
【０１０５】
電子写真学会測定標準に従って作製された電子写真特性評価装置（続電子写真技術の基礎と応用、電子写真学会編、コロナ社、４０４−４０５頁記載）で、上記感光体をアルミニウム製ドラムに貼り付けて円筒状にし、アルミニウム製ドラムと感光体のアルミニウム基体との導通を取った上で、ドラムを毎分５０回転の一定回転数で回転させ、帯電、露光、電位測定、除電のサイクルによる電気特性評価試験を行った。その際、初期表面電位を−７００Ｖとし、露光は７８０ｎｍ、除電は６６０ｎｍの単色光を使用した。評価項目としては、表面電位が７００Ｖから３５０Ｖに半減するのに要した露光量（半減露光量、Ｅ1/2）、７８０ｎｍの光を１．３６μＪ／ｃｍ2照射した時点の表面電位（ＶＬ）及び除電光照射後の残留電位（Ｖｒ）を測定した。測定環境温度は２５℃とした。結果を表１に示す。
【０１０６】
実施例２
先ず、実施例１において、吸着処理時の温度を４０℃に変更した以外は、実施例１と同様に電荷輸送物質を作成した。得られた化合物の幾何異性を実施例１と同じ様に調べたところ、ＥＥ体：ＥＺ体：ＺＺ体＝３９：４３：２０であった。次に、実施例１と同様に、感光体を製作し、電気特性の測定を行った。結果を表１に記す。
【０１０７】
比較例１
先ず、実施例１において、吸着処理時の温度を２０℃に変更した以外は、実施例１と同様に電荷輸送物質を作成した。得られた化合物の幾何異性を実施例１と同じように調べたところ、ＥＥ体：ＥＺ体：ＺＺ体＝１５：４０：３９であった。次に、実施例１と同様に、感光体を製作し、電気特性の測定を行った。結果を表１に記す。
【０１０８】
比較例２
実施例１において、原料アリールアミンを以下の構造を有するアリールアミンに変更した以外は、実施例１と同様に実験を行ったところ、吸着剤処理の途中で結晶が析出したのでその時点で操作を中止し、感光体の製作に到らなかった。
【０１０９】
【化２６】
0004032213.tif 000027
【０１１０】
比較例３
実施例１において、原料アリールアミンを以下の構造を有するアリールアミンに変更した以外は、実施例１と同様に実験を行った。得られた化合物の幾何異性を実施例１と同じように調べたところ、ＥＥ体：ＥＺ体：ＺＺ体＝８０：１５：５であった。しかしながら、塗布溶液に完溶せず、感光体の製作に到らなかった。
【０１１１】
【化２７】
0004032213.tif 000028
【０１１２】
比較例４
実施例１において、原料アリールアミンを比較例２で使用したアリールアミンに変更し、吸着剤温度を４０℃に変更した以外は、実施例１と同様に実験を行ったところ、吸着剤処理の途中で結晶が析出したのでその時点で操作を中止し、感光体の製作に到らなかった。
【０１１３】
【表１】
0004032213.tif 000029
【０１１４】
【発明の効果】
以上説明した本発明によれば、塗布溶液に対する溶解性およびバインダーとの相溶性に優れ、安定して電子写真感光体を製作し得るアリールアミン組成物が定期を得される。また、本発明によれば、電気特性に優れ、かぶりの原因となる残留電位が小さく、特に光疲労が少ないために繰返し使用による残留電位の蓄積や表面電位および感度の変動が小さく耐久性に優れるという特徴を有する電子写真感光体が提供される。そして、斯かる電子写真感光体は、現代の高速化の要求に見合った、高感度、高移動度においても特に優れている。